СПОСОБ ИЗГОТОВЛЕНИЯ КАБЕЛЬНОЙ СПАЙКИ ВЫСОКОВОЛЬТНОГО КАБЕЛЯ ПОСТОЯННОГО ТОКА И КАБЕЛЬНАЯ СПАЙКА ВЫСОКОВОЛЬТНОГО КАБЕЛЯ ПОСТОЯННОГО ТОКА

1. Способ изготовления кабельной спайки высоковольтного кабеля постоянного тока, содержащей многослойную структуру, имеющую отдельные концентрически расположенные слои, при этом способ содержит формование спайки следующими этапами процесса формования:
A - формование внутреннего проводящего каучукового слоя на сердечнике,
B - формование каучукового слоя для выравнивания поля, изготовленного из заранее определенного состава материала с заданными характеристиками, на упомянутом проводящем каучуковом слое,
C - формование изолирующего каучукового слоя на упомянутом каучуковом слое для выравнивания поля, и
D - формование наружного проводящего каучукового слоя, подлежащего расположению на упомянутом изолирующем каучуковом слое и на упомянутом каучуковом слое для выравнивания поля,
при этом каучуковый слой для выравнивания поля выполнен с возможностью отделения и связывания проводящих каучуковых слоев,
-13
-11
-7
-9
отличающийся тем, что каучуковые слои поперечно соединяют методом изготовления без побочных продуктов, и при этом перед этапом B смешивают изолирующий каучук и наполнитель слоя для выравнивания поля, чтобы получить заранее определенный состав материала с заданными характеристиками, чтобы проводимость при низкой напряженности электрического поля до 2 кВ/мм составляла около от 10 до 10 С/м, а при напряженности электрического поля выше 4 кВ/мм составляла от 10 до 10 С/м.
2. Способ по п. 1, дополнительно содержащий использование каучуков, вулканизированных платиной в качестве каучуков.
3. Способ по п. 1 или 2, содержащий этап инжекционного прессования на одном или более этапах A-D процесса формования.
4. Способ по любому пп. 1-3, в котором изолирующим каучуковым слоем является радиационный вулканизирующийся слой, и при этом способ содержит этап вулканизации использованием формы проницаемой для радиации.
5. Способ по любому пп. 1-4, в котором в качестве упомянутого изолирующего каучукового слоя используют вулканизирующийся каучуковый слой проницаемый для ультрафиолетового (УФ) излучения.
6. Способ по любому пп. 1-5, содержащий этап вулканизации упомянутого изолирующего каучукового слоя с применением формы, проницаемой для ультрафиолетового (УФ) излучения, изготовленной из материалов на основе эпоксидной смолы или полиметилметакрилата (PMMA).
7. Способ по любому пп. 1-6, содержащий использование силиконового каучука в качестве каучукового материала.
8. Кабельная спайка высоковольтного кабеля постоянного тока, содержащая многослойную структуру, имеющую отдельные концентрически расположенные слои, отличающаяся тем, что она содержит расположенные от внутреннего к наружному внутренний проводящий слой (1), каучуковый слой (2) для выравнивания поля, изготовленный из заранее определенного состава материала с заданными характеристиками, изолирующий каучуковый слой (3) и наружный проводящий каучуковый слой (4), при этом каучуковый слой для выравнивания поля выполнен с возможностью отделения и взаимосвязи проводящих каучуковых слоев, и при этом каучуковые слои сделаны из сшитых каучуков этапами процесса формования без побочных продуктов, и при этом каучуковый слой (2) для выравнивания поля, изготовленный из заранее определенного состава материала с заданными характеристиками, отличается тем, что при низких напряженностях электрического поля ниже заданной напряженности электрического поля от 1 до 20 кВ/мм слой имеет проводимость выше проводимости изолирующего каучукового слоя, по меньшей мере, на коэффициент 10, и, предпочтительно, на коэффициент 100, но достаточно слабую, чтобы обеспечить ничтожно малый ток утечки между проводящими каучуковыми слоями (1, 4), и при этом заранее определенный состав материала с заданными характеристиками, дополнительно отличается тем, что имеет нелинейную характеристику выравнивания поля при напряжениях, имеющий напряженность электрического поля выше упомянутого заданного порога напряженности электрического поля, и при этом упомянутый заранее определенный состав материала с заданными характеристиками подобран в соответствии с полем электрического пробоя соседних материалов и/или границами раздела или тройными точками.
9. Кабельная спайка по п. 8, в которой упомянутыми каучуками являются каучуки, вулканизированные платиной.
10. Кабельная спайка по п. 8 или 9, в которой один или более упомянутых этапов процесса формования является/являются этапом/этапами инжекционного прессования.
11. Кабельная спайка по постоянному току по пп. 8-10, в которой изолирующим каучуковым слоем (3) является каучуковый слой, вулканизируемый под действием ультрафиолетового (УФ) излучения.
12. Кабельная спайка по пп. 8-11, в которой упомянутый изолирующий каучуковый слой (3) вулканизируется с использованием формы проницаемой для ультрафиолетового (УФ) излучения, изготовленной из материалов на основе эпоксидной смолы или полиметилметакрилата (PMMA).
13. Кабельная спайка по пп. 8-12, в которой упомянутая заданная напряженность электрического поля составляет от 2 до 8 кВ/мм.
14. Кабельная спайка по пп. 8-13, в которой каучуковым материалом является силиконовый каучук.